(57)【要約】【課題】耐火性に優れ、特に着火するおそれがある箇所に好適に使用することができるグリース組成物を提供する。【解決手段】臭素化合物を臭素量換算で５〜４０質量％、及び酸化アンチモンを１〜３０質量％含有することを特徴とするグリース組成物。好ましくは、臭素化合物と酸化アンチモンとの質量比が９：１〜４：６である。【選択図】なし【特許請求の範囲】
【請求項１】
臭素化合物を臭素量換算で５〜４０質量％、及び酸化アンチモンを１〜３０質量％含有することを特徴とするグリース組成物。
【請求項２】
前記臭素化合物と前記酸化アンチモンとの質量比が９：１〜４：６であることを特徴とする請求項１に記載のグリース組成物。
【発明の詳細な説明】
【技術分野】
【０００１】
本発明は、産業用機械等の潤滑箇所へ適用することができる、耐火性に優れたグリース組成物に関する。
【背景技術】
【０００２】
近年、機械技術が益々発展する中で、機器は高速・高温・高荷重の条件下で運転されるようになってきている。このような条件下で稼働する機械等に使用するグリースは、劣化や異物の混入等により軟化し、高温箇所へ垂れ落ちることなどを想定しなければならない。また、鉄鋼設備等の火元のあるような苛酷な条件下で、ころがり軸受、すべり軸受、ギヤー駆動部等へのグリース充填作業が行われるような場合もある。そこで、これらの火災危険性のある箇所に用いるグリースは、より難燃性であるとともに、例え着火したとしても継続燃焼しないこと、すなわち耐火性に優れていることが望まれる。
【０００３】
従来、グリースの耐火性等を向上させるため、配合を工夫した技術、例えば、基油に対して、水、乳化剤、及び水酸化アルミニウムをそれぞれ所定の配合割合で添加したグリース組成物（特許文献１参照）や、増ちょう剤及び基油の組成を改良したグリース組成物（例えば特許文献２参照）等が開示されている。また、グリース等に使用可能であり、発泡時に不活性ガスを発生するフロン等の発泡性物質を含有し、高温に曝されたときに不活性ガスを放出して火災の発生を防止する難燃性流動体が開示されている（特許文献３参照）。
【０００４】
【特許文献１】特開平８−１９９１８３号公報
【特許文献２】特開２００４−６７８４３号公報
【特許文献３】特開平８−３２５５８７号公報
【発明の開示】
【発明が解決しようとする課題】
【０００５】
上記のように耐火性（自己消火性）の向上を図ったグリースが開発されているが、環境面から規制されつつあるフロンを使用するなどの問題がある。
本発明は、耐火性に優れ、特に着火するおそれがある箇所に好適に使用できるグリース組成物を提供することを目的とする。
【課題を解決するための手段】
【０００６】
本発明では、以下のグリース組成物が提供される。
＜１＞  臭素化合物を臭素量換算で５〜４０質量％、及び酸化アンチモンを１〜３０質量％含有することを特徴とするグリース組成物。
【０００７】
＜２＞  前記臭素化合物と前記酸化アンチモンとの質量比が９：１〜４：６であることを特徴とする＜１＞に記載のグリース組成物。
【発明の効果】
【０００８】
本発明によれば、耐火性に優れたグリース組成物が提供される。本発明に係るグリース組成物は、特に着火の可能性のある箇所に好適に使用することができ、実用上極めて有用である。
【発明を実施するための最良の形態】
【０００９】
以下、本発明に係るグリース組成物について詳細に説明する。
本発明者らは、上記目的を達成するために鋭意検討を重ねた結果、グリース中に、必須成分として、基油（潤滑油）及び増ちょう剤のほか、臭素化合物を臭素量換算で５〜４０質量％、及び酸化アンチモンを１〜３０質量％含有することにより、グリースの耐火性を顕著に向上させることができることを見出した。更に、臭素化合物と酸化アンチモンとの質量比を９：１〜４：６とすることにより、耐火性を顕著に向上させることができることを見出した。
【００１０】
＜臭素化合物＞
本発明に係るグリース組成物中に配合する臭素化合物としては、難燃性の臭素化合物であれば限定することなく使用することができる。その中でも、好ましくは有機系臭素化合物であり、更に好ましくは有機系環状臭素化合物であり、特に好ましくはポリジフェニルエーテル系臭素化合物である。具体例としては、デカブロモジフェニルエーテル、オクタブロモジフェニルエーテル、ヘキサブロモジフェニルエーテル、臭素化ビスフェノール−Ａおよびそのオリゴマー、ヘキサブロモシクロドデカン、エチレンビステトラブロモフタルイミド、エチレンビスペンタブロモジフェニル等が挙げられる。
【００１１】
また、本発明に係るグリース組成物中の臭素化合物の配合量は、臭素量換算で５質量％未満では十分な耐火性を得ることができず、一方、４０質量％を超える量で配合しても耐火性の効果は飽和する傾向にあるほか、グリース本来の特性である潤滑性が低下してしまう。従って、本発明に係るグリース組成物中の臭素化合物の配合量は、臭素量換算で５〜４０質量％とする。なお、優れた耐火性を発揮させるとともに、グリースとしての潤滑性を確実に保つため、臭素量換算での臭素化合物の配合量は、好ましくは５〜３０質量％、特に好ましくは５〜２５質量％とする。
【００１２】
＜酸化アンチモン＞
本発明に係るグリース組成物中に配合される酸化アンチモンとしては、三酸化二アンチモン、五酸化二アンチモン等が挙げられる。
グリース中の酸化アンチモンの配合量は、酸化アンチモンの配合量が１質量％未満では十分な耐火性を得ることができず、一方、酸化アンチモンを３０質量％を超えて配合しても効果は飽和する傾向にあるほか、グリース本来の特性である潤滑性が低下してしまう。従って、酸化アンチモンの配合量は１〜３０質量％とし、優れた耐火性を発揮させるとともに、グリースとしての潤滑性を確実に保つため、２〜２０質量％とすることがより好ましい。
【００１３】
また、臭素化合物と酸化アンチモンとの配合比は、質量比で９：１〜４：６、好ましくは８：２〜５：５、特に好ましくは７：３〜５：５とすることで、より一層の耐火性向上効果を得ることができる。
【００１４】
また、酸化アンチモンは固体であり、臭素化合物として粉体状（固体）のものを配合する場合には、グリース中での分散性を向上させるために、それぞれ表面処理を施したものを使用することが好ましい。表面処理剤としては、通常使用されているチタネート系カップリング剤、シラン系カップリング剤、アルミニウム系カップリング剤等を用いることができる。具体例としては、イソプロピルトリイソステアロイルチタネート、イソプロピルトリデシルベンゼンスルホニルチタネート等のチタネート系カップリング剤類、ビニルトリエトキシシラン、γ−アミノプロピルトリメトキシシラン等のシラン系カップリング剤類、ジイソプロポキシアルミニウムオレイルアセトアセテート等のアルミニウム系カップリング剤等が挙げられる。
【００１５】
＜基油＞
本発明に係るグリース組成物に含まれる基油としては、通常のグリースに使用される公知の基油、すなわち、鉱油系潤滑油基油、合成系潤滑油基油、又はこれらの混合系のものなどの種々の潤滑油基油が用いられる。
鉱油系潤滑油基油としては、例えば原油の潤滑油留分を溶剤精製、水素化精製など適宜組み合わせて精製したものが挙げられる。合成系潤滑油基油としては、例えば、ポリα−オレフィン、ジエステル類、ポリオールエステル類、アルキルベンゼン類、ポリグリコール類、フェニルエーテル類などが挙げられる。
上記鉱油系潤滑油基油及び合成系潤滑油基油は１種単独であるいは２種以上を混合して使用することができる。
【００１６】
＜増ちょう剤＞
本発明に係るグリース組成物に含まれる増ちょう剤は、一般的なグリースに使用される公知の増ちょう剤を用いることができる。例えば、カルシウム石けん、リチウム石けん、ナトリウム石けん、アルミニウム石けん等の金属石けん系増ちょう剤、複合体リチウム石けん、複合体アルミニウム石けん等の複合体金属石けん系増ちょう剤、及びポリウレア等が挙げられる。
【００１７】
＜その他の成分＞
本発明に係るグリース組成物は、必須成分として、上記のような基油、増ちょう剤のほか、耐火性を向上させる臭素化合物及び酸化アンチモンを配合して成るものであるが、さらに必要に応じて、他の各種添加剤を適宜配合することもできる。
【００１８】
添加剤としては、例えば、アルカリ土類金属スルホネート、アルカリ土類金属フェネート、アルカリ土類金属サリシレートなどの金属系清浄剤；アルケニルこはく酸イミド、アルケニルこはく酸イミド硼素化変性物、亜鉛系、硫黄系、アミン系、エステル系などの各種摩耗防止剤；２，６−ジ−ｔｅｒｔ−ブチル−ｐ−クレゾールなどのアルキルフェノール類、４，４’−メチレンビス−（２，６−ジ−ｔ−ブチルフェノール）などのビスフェノール類、ｎ−オクタデシル−３−（４’−ヒドロキシ−３’，５’−ジ−ｔｅｒｔ−ブチルフェノール）プロピオネートなどのフェノール系化合物、ナフチルアミン類やジアルキルジフェニルアミン類などの芳香族アミン化合物などの各種酸化防止剤；ベンゾトリアゾール、ベンゾイミダゾールなどの各種腐食防止剤などが挙げられる。
上記のような添加剤は、１種単独又は２種以上を組み合わせて用いることができる。
【００１９】
以上のように、本発明に係るグリース組成物は、基油及び増ちょう剤のほか、臭素化合物を臭素量換算で５〜４０質量％、及び酸化アンチモンを１〜３０質量％含有して構成されている。このようなグリース組成物は、耐火性が極めて優れ、特に着火の可能性のある箇所に好適に使用することができる。
【実施例】
【００２０】
次に、本発明に係るグリース組成物について実施例により具体的に説明する。なお、本発明は、これらの実施例により何ら限定されるものではない。
【００２１】
＜実施例１〜３及び比較例１〜２＞
実施例及び比較例では、以下に示す（１）〜（６）の各成分を表１に示した配合量（質量）の割合で含有させたグリース組成物を調製した。
（１）〜（６）の各成分のうち、増ちょう剤（１）及び（２）については、その増ちょう剤の原料を基油に混合し、基油中でその原料を反応させて増ちょう剤を合成し、結果として（１）〜（６）の各成分を表１に示すような配合割合で含有するグリース組成物を調製した。なお、グリース組成物は、（１）〜（６）の各成分を適宜混合し、ミル処理を行ってグリース中に増ちょう剤を均一に分散させて調製した。
【００２２】
（１）リチウム−１２−ヒドロキシステアレート
耐熱容器に基油とリチウム−１２−ヒドロキシステアレート（堺化学製；商品名；Ｓ７０００Ｈ）を投入して加熱し、約２００℃付近で溶解させた。次いで、基油を加え、冷却し、ミル処理を行うことによりリチウム−１２−ヒドロキシステアレートの結晶を最適なものとし、基油中に混合分散させたグリースを調製した。
【００２３】
（２）脂肪族ジウレア
耐熱容器に基油とジフェニルメタン−４，４−ジイソシアネートを投入して加熱した。次に、オクチルアミンを約６０℃付近で添加し、約４０分間反応させた。その後、撹拌しながら１７０℃に加熱し、基油を加え、冷却し、ミル処理を行うことによりジウレアの結晶を最適なものとし、基油中に混合分散させたグリースを調製した。
【００２４】
（３）鉱油
４０℃動粘度が１００ｍｍ２／ｓである水素化精製鉱油を用いた。
【００２５】
（４）臭素化合物
デカブロモジフェニルエーテルをチタネート処理したもの（味の素ファインテクノ株式会社製）を用いた。
【００２６】
（５）酸化アンチモン
三酸化二アンチモンをチタネート処理したもの（味の素ファインテクノ株式会社製）を用いた。
【００２７】
（６）酸化防止剤
ジフェニルアミンを用いた。
【００２８】
＜評価方法＞
−燃焼性試験−
得られたグリース組成物は、それぞれ以下のような燃焼性試験により評価を行った。内径５５ｍｍ、深さ３０ｍｍの筒型の鋼製容器に、実施例１〜３及び比較例１〜２で調整した各グリースを１５ｇ入れた。次いで、９５０℃に加熱した直径１９．０５ｍｍの鋼球を落下させて銅製容器内のグリースと接触させ、着火の有無と、着火した場合は燃焼が終了するまでの時間を測定した。評価は以下の基準で行った。
◎：着火するが、１０秒未満で燃焼が終了
○：着火するが、３０秒未満で燃焼が終了
×：着火し、３０秒以上燃焼が継続（耐火性なし）
【００２９】
【表１】
2008195884.tif 000002
【００３０】
表１に示すように、燃焼性試験では、臭素化合物と酸化アンチモンとともに所定量含有している実施例１〜３のグリースでは耐火性等が高かったのに対し、臭素化合物を含有していない比較例１及び２のグリースでは、鋼球の落下により着火して３０秒以上燃焼が継続し、難燃性及び耐火性がともに低かった。